(57)【要約】【課題】着用者から排出がされた体液がより漏れにくい吸収性物品を提供する。【解決手段】本発明の吸収性物品１は、透液性の表面シート２０と、表面シート２０と対向する位置に設けられた不透液性の裏面シート３０と、表面シート２０および裏面シート３０の間に設けられた吸収体４０と、表面シート２０および吸収体４０の間に設けられたセカンドシート５０とを備え、厚み方向に加熱圧縮して表面シート２０からセカンドシート５０の内部までの複数の凹部７０が形成され、凹部７０において表面シート２０の繊維は熱可塑変形しており、かつ凹部７０の底部において表面シート２０の繊維の線状の形状は維持されており、表面シート２０は接着剤を使用してセカンドシートと接合し、セカンドシート５０は、パルプを有するエアレイド不織布を含む。【選択図】図２
2013111127.tif 000002
【特許請求の範囲】
【請求項１】
透液性の表面シートと、
前記表面シートと対向する位置に設けられた不透液性の裏面シートと、
前記表面シートおよび前記裏面シートの間に設けられた吸収体と、
前記表面シートおよび前記吸収体の間に設けられたセカンドシートとを備え、
厚み方向に加熱圧縮して前記表面シートから前記セカンドシートの内部までの複数の凹部が形成され、
前記凹部において、前記表面シートの繊維は熱可塑変形しており、かつ前記凹部の底部において、前記表面シートの繊維の線状の形状は維持されており、
前記表面シートは接着剤を使用して前記セカンドシートと接合し、
前記セカンドシートは、パルプを有するエアレイド不織布を含む吸収性物品。
【請求項２】
前記エアレイド不織布は、熱融着繊維をさらに含む請求項１に記載の吸収性物品。
【請求項３】
前記吸収体の前記セカンドシート側の面は略平坦である請求項１または２に記載の吸収性物品。
【請求項４】
前記表面シートの幅方向の両側に設けられ、前記表面シートと重なる領域を有する一対の不透液性のサイドシートとをさらに備え、
前記サイドシートの幅方向内側の端は、自由端である請求項１〜３のいずれか１項に記載の吸収性物品。
【請求項５】
長手方向両側に、厚み方向に加熱圧縮して、前記表面シート、前記セカンドシートおよび前記裏面シートを接合するシール部を、前記吸収体の長手方向の端の長手方向外側に有する請求項１〜４のいずれか１項に記載の吸収性物品。
【請求項６】
透液性の表面シートと、
前記表面シートと対向する位置に設けられた不透液性の裏面シートと、
前記表面シートおよび前記裏面シートの間に設けられた吸収体と、
前記表面シートおよび前記吸収体の間に設けられたセカンドシートとを備えた吸収性物品であって、
本体部を有し、
前記表面シートから前記セカンドシートの内部までの複数の凹部が形成され、
前記吸収性物品の長手方向中央の幅方向における本体部の幅が１０ｃｍである場合、水平面に対して１０°傾けた板の上に、該板の平らな面に沿って、前記吸収性物品の長手方向が水平になるように配置して、前記表面シートにおける、前記吸収性物品の長手方向および幅方向の中央の位置に、人工経血を９６ｍｌ／分の注入速度で７ｍｌ注入したとき、前記表面シートに注入された該人工経血が、前記吸収性物品の本体部から流れ落ちることなく、前記吸収性物品にすべて吸収される吸収性物品。
【請求項７】
透液性の表面シートと、前記表面シートと対向する位置に設けられた不透液性の裏面シートと、前記表面シートおよび前記裏面シートの間に設けられた吸収体と、前記表面シートおよび前記吸収体の間に設けられたセカンドシートとを備えた吸収性物品の製造方法において、
前記セカンドシートを作製するためのセカンドシート用シートを用意する工程と、
前記セカンドシート用シートの表面に接着剤を塗布する工程と、
前記表面シートを作製するための表面シート用シートを用意する工程と、
前記セカンドシート用シートの前記接着剤の塗布面に前記表面シート用シートを積層して、前記表面シート用シートと前記セカンドシート用シートとの複合シートを作製する工程と、
前記表面シートの繊維の融点に対して５０℃低い温度以上かつ前記表面シートの繊維の融点未満の温度で、厚み方向に加熱圧縮して前記表面シート用シートから前記セカンドシート用シートの内部までの複数の凹部を、前記複合シートに形成する工程とを含む吸収性物品の製造方法。
【発明の詳細な説明】
【技術分野】
【０００１】
本発明は、生理用ナプキン、パンティライナ、失禁パッド、失禁ライナなどの吸収性物品およびその製造方法に関し、とくに薄型の吸収性物品およびその製造方法に関する。
【背景技術】
【０００２】
表面層から吸収層にかけて複数の凹部が形成されている薄型の吸収性物品が従来技術として知られている（たとえば、特許文献１）。この吸収性物品は、凹部を形成している表面層と吸収層を形成する繊維とが接合されているため、薄型の吸収層を使用した場合であっても、表面層から吸収層にかけて形成された凹部が湿潤状態でも潰れにくくなっている。これにより、凹部から吸収層へ体液を常に浸透させやすくできる。また、表面層の嵩を大きくできるため、吸収性物品の肌への当たりが柔らかくなる。
【先行技術文献】
【特許文献】
【０００３】
【特許文献１】特開２００３−２９１２３４号公報
【発明の概要】
【発明が解決しようとする課題】
【０００４】
吸収性物品に形成された凹部から吸収体へ体液をさらに浸透させやすくし、着用者から排出された体液がより漏れにくい薄型の吸収性物品が望まれている。
【課題を解決するための手段】
【０００５】
本発明は、上記課題を解決すため、以下の構成を採用した。
すなわち、本発明の吸収性物品は、透液性の表面シートと、表面シートと対向する位置に設けられた不透液性の裏面シートと、表面シートおよび裏面シートの間に設けられた吸収体と、表面シートおよび吸収体の間に設けられたセカンドシートとを備え、厚み方向に加熱圧縮して表面シートからセカンドシートの内部までの複数の凹部が形成され、凹部において、表面シートの繊維は熱可塑変形しており、かつ凹部の底部において、表面シートの繊維の線状の形状は維持されており、表面シートは接着剤を使用してセカンドシートと接合し、セカンドシートは、パルプを有するエアレイド不織布を含む。
また、本発明は、透液性の表面シートと、表面シートと対向する位置に設けられた不透液性の裏面シートと、表面シートおよび裏面シートの間に設けられた吸収体と、表面シートおよび吸収体の間に設けられたセカンドシートとを備えた吸収性物品であって、本体部を有し、表面シートからセカンドシートの内部までの複数の凹部が形成され、吸収性物品の長手方向中央の幅方向における本体部の幅が１０ｃｍである場合、水平面に対して１０°傾けた板の上に、該板の平らな面に沿って、吸収性物品の長手方向が水平になるように配置して、表面シートにおける、吸収性物品の長手方向および幅方向の中央の位置に、人工経血を９６ｍｌ／分の注入速度で７ｍｌ注入したとき、表面シートに注入された人工経血が、吸収性物品の本体部から流れ落ちることなく、吸収性物品にすべて吸収される。
さらに、本発明は、透液性の表面シートと、表面シートと対向する位置に設けられた不透液性の裏面シートと、表面シートおよび裏面シートの間に設けられた吸収体と、表面シートおよび吸収体の間に設けられたセカンドシートとを備えた吸収性物品の製造方法において、セカンドシートを作製するためのセカンドシート用シートを用意する工程と、セカンドシート用シートの表面に接着剤を塗布する工程と、表面シートを作製するための表面シート用シートを用意する工程と、セカンドシート用シートの接着剤の塗布面に表面シート用シートを積層して、表面シート用シートとセカンドシート用シートとの複合シートを作製する工程と、表面シートの繊維の融点に対して５０℃低い温度以上かつ表面シートの繊維の融点未満の温度で、厚み方向に加熱圧縮して表面シート用シートからセカンドシート用シートの内部までの複数の凹部を、複合シートに形成する工程とを含む。
【発明の効果】
【０００６】
本発明によれば、着用者から排出がされた体液がより漏れにくい吸収性物品、とくに薄型の吸収性物品を提供することができる。
【図面の簡単な説明】
【０００７】
【図１】図１は、本発明の一実施形態における吸収性物品の平面図である。
【図２】図２（ａ）は、図１のＡ−Ａ断面図であり、図２（ｂ）は、図２（ａ）の凹部の部分を拡大した断面図である。
【図３】図３は、本発明の一実施形態における吸収性物品の製造方法を説明するための図である。
【図４】図４は、本発明の一実施形態における吸収性物品の製造方法で作製された吸収性物品の凹部近傍の断面を示す顕微鏡写真である。
【図５】図５は、傾斜時吸収試験の試験方法を説明するための図である。
【図６】図６は、傾斜時吸収試験の試験方法を説明するための図である。
【発明を実施するための形態】
【０００８】
以下、図を参照して本発明の一実施形態の吸収性物品を説明する。本発明の一実施形態の吸収性物品は、薄型の生理用ナプキンである。ここで、薄型の生理用ナプキンとは、たとえば、４ｍｍ以下の厚さの生理用ナプキンをいう。また、薄型の吸収性物品とは、たとえば、４ｍｍ以下の厚さの吸収性物品をいう。
【０００９】
図１および図２は、本発明の一実施形態の吸収性物品を説明するための図である。図１は、本発明の一実施形態における吸収性物品の平面図である。図２（ａ）は、図１のＡ−Ａ断面図である。図２（ｂ）は、図２（ａ）の凹部の部分を拡大した断面図である。本発明の一実施形態における吸収性物品１は、透液性の表面シート２０と、表面シート２０と対向する位置に設けられた不透液性の裏面シート３０と、表面シート２０および裏面シート３０の間に設けられた吸収体４０と、表面シート２０および吸収体４０の間に設けられたセカンドシート５０と、表面シート２０の幅方向の両側に設けられ、表面シート２０と重なる領域６１を有するサイドシート６０とを備える。表面シート２０は接着剤を使用してセカンドシート５０と接合している。
【００１０】
吸収性物品１は、本体部１４と、本体部１４の長手方向の中央から幅方向に突出する一対のウイング部１１とを有する。本体部１４と、ウイング部１１との間の境界は、ウイング部１１に対して一方の長手方向端側にある吸収性物品１の幅方向側の側辺１５と、ウイング部１１に対して他方の長手方向端側にある吸収性物品１の幅方向側の側辺１６とを結んだ線１７である。したがって、吸収性物品１の長手方向の中央における本体部１４の幅は、一対の線１７の間の距離になる。なお、吸収性物品にウイング部がない場合、吸収性物品全体が本体部になる。
【００１１】
裏面シート３０の表面シート２０と対向する面における反対側の面の上に粘着部８０が設けられている。図１で、吸収性物品１の幅方向が、ｘ軸方向であり、長手方向がｙ軸方向である。図１で、吸収性物品１の平面方向は、ｘ軸およびｙ軸により形成される平面が広がる方向である。
【００１２】
吸収性物品１には、ピンエンボス加工により厚み方向に加熱圧縮して表面シート２０からセカンドシート５０の内部までの複数の凹部７０が形成されている。ここで、ピンエンボス加工とは、ローラに設けられたピンを使用して行うエンボス加工である。凹部７０の内面は、表面シート２０で覆われている。また、吸収性物品１は、厚み方向に加熱圧縮することによって表面シート２０、セカンドシート５０および裏面シート３０を接合して形成したシール部１２を長手方向両側に有する。
【００１３】
表面シート２０は、吸収性物品の着用時に着用者の肌に接するシートである。表面シート２０には、好ましくは、加熱により（たとえば、サーマルボンド方式で）ボンディングされた不織布が使用される。たとえば、熱融着繊維を含むウェブを加熱することによって、ウェブ中の熱融着繊維が軟化し、さらに一部が溶融してウェブ中の繊維同士を接着させることによって、不織布は作製される。熱融着繊維は、たとえば単一型と複合型とに分類される。単一型の熱融着繊維は、単一の樹脂からなる繊維であり、単一型の熱融着繊維には、ポリエチレン繊維、ポリプロピレン繊維、未延伸ポリエステル繊維、ポリエチレン−酢ビ共重合物繊維、塩ビ−酢ビ共重合物繊維などがある。
【００１４】
複合型の熱融着繊維とは、低融点の樹脂と高融点の樹脂とを組み合わせて作製された熱融着繊維である。複合型の熱融着繊維には、サイド・バイ・サイド型の複合繊維と、芯鞘型複合繊維とがある。サイド・バイ・サイド型の複合繊維には、ポリエチレンとポリプロピレンとを組み合わせたもの、低融点プロピレンとプロピレンとを組み合わせたものなどがある。芯鞘型複合繊維には、鞘にポリエチレンを芯にポリプロピレンを用いたもの、鞘にポリエチレンを芯にポリエステルを用いたもの、鞘に低融点ポリエステルを芯にポリエステルを用いたもの、鞘に低融点ポリプロピレンを芯にポリプロピレンを用いたもの、鞘にポリプロピレンを芯にポリエステルを用いたもの、鞘にナイロン−６を芯にナイロン６６を用いたものなどがある。
【００１５】
表面シート２０に用いる不織布の繊維は、熱可塑性繊維であることが好ましい。これにより、吸収性物品１に凹部を形成するときに生じた表面シート２０の繊維の変形は、表面シート２０が湿潤状態になっても維持されるので、吸収性物品１に形成された凹部７０を湿潤状態になっても潰れにくくすることができる。
【００１６】
セカンドシート５０は、表面シート２０に排出された着用者の体液を拡散させたり、吸収性物品１の表面近傍の部分の剛性を高めたりすることができる。セカンドシートには、好ましくはエアレイド不織布が使用される。エアレイド不織布とは、エアレイ法によって作製された、パルプを含む不織布である。また、エアレイ法とは、一般的には、パルプを乾燥状態で機械的にほぐし、セルロース繊維を単繊維化し、ウェブ（パルプ繊維マット）を連続的に形成した後、バインダーを使用して、ウェブ中の繊維間同士を固着させる方法である。
【００１７】
セカンドシート５０に用いるエアレイド不織布のバインダーに、熱融着繊維を使用してもよい。エアレイド不織布のバインダーとして、たとえば、表面シート２０の不織布に使用可能な熱融着繊維と同じものを使用することができる。熱融着繊維は熱可塑性を有するので、吸収性物品１に凹部を形成するときに生じたセカンドシート５０の繊維の変形は、表面シート２０が湿潤状態になっても維持される。したがって、吸収性物品１に形成された凹部７０を湿潤状態になっても潰れにくくすることができる。また、セカンドシート５０に用いるエアレイド不織布のバインダーとして、熱融着繊維と、熱融着繊維以外の粉末状、ネット状、フィルム状または繊維状のバインダーとの両方を使用してもよい。
【００１８】
一般に、エアレイド不織布の剛性は、表面シート２０の剛性よりも高いため、エアレイド不織布を含むセカンドシート５０を表面シート２０と吸収体４０との間に設けることによって、吸収性物品の表面近傍の部分の剛性が高くなる。これにより、歩いたり座ったりするなどの体の動きおよび寝ていたりするなどの姿勢の変化によって吸収性物品１が変形し、その吸収性物品１の変形によって、表面シート２０からセカンドシート５０の内部まで形成されている凹部７０の底の部分でセカンドシート５０が吸収体４０から剥離することを抑制することができる。
【００１９】
また、エアレイド不織布は親水性であるため、着用者の体液の吸収は速く、着用者が排出した体液が表面シート２０の表面および／または中を平面方向に拡散する前に、着用者が排出した体液を表面シート２０から吸収して、吸収体４０に移動させることができる。これにより、歩いたり座ったりするなどの体の動きおよび寝ていたりするなどの姿勢の変化によって吸収性物品１が傾いて、吸収性物品１の長手方向または幅方向への体液の拡散が速くなった場合でも、吸収性物品１から体液が漏れることを抑制できる。
【００２０】
セカンドシート５０に用いるエアレイド不織布の例としては、化学パルプ、熱融着繊維およびバインダーからなる不織布がある。熱融着繊維は、たとえば、芯が２５０〜２６０℃の融点を有するポリエステルであり、鞘が融点１１５〜１３０℃の融点を有するポリエチレンである芯鞘型複合繊維である。バインダーは、たとえばエチレン酢酸ビニル系バインダーである。
【００２１】
表面シート２０からセカンドシート５０の内部まで設けられている凹部７０は、表面シート２０の繊維の融点に対して５０℃低い温度以上かつ表面シート２０の繊維の融点未満の温度で厚み方向に加熱圧縮して形成された。表面シート２０の繊維の融点とは、表面シート２０の繊維同士を接合させるバインダー繊維の融点である。たとえば、表面シート２０の繊維がサイド・バイ・サイド型の複合繊維の場合、表面シート２０の繊維の融点は、複合繊維の低融点側の樹脂の融点であり、表面シート２０の繊維が芯鞘型複合繊維の場合、表面シート２０の融点は、芯鞘型複合繊維の鞘の部分の樹脂の融点である。
【００２２】
このため、凹部７０の底部１３において、表面シート２０の繊維は溶融しておらず、加熱圧縮する前の表面シート２０の繊維の形状は、すなわち、表面シート２０の繊維の線状の形状は維持されている。
【００２３】
したがって、凹部７０の底部１３において、表面シート２０は、セカンドシート５０と熱融着していない。ここで、熱融着とは、表面シート２０とセカンドシート５０とを厚み方向に加熱圧縮したとき、表面シート２０の中の熱融着繊維の一部または全部が溶融して、表面シート２０の中の熱融着繊維がセカンドシート５０の繊維に接着することをいう。たとえば、表面シート２０の中の熱融着繊維が芯鞘型複合繊維の場合、熱融着とは、表面シート２０とセカンドシート５０とを厚み方向に加熱圧縮したとき、熱融着繊維の鞘の部分が溶融して、表面シート２０の中の熱融着繊維がセカンドシート５０の繊維に接着することをいう。
【００２４】
したがって、凹部７０の底部１３において、表面シート２０はフィルム化されず、凹部７０の中に溜まった着用者の体液は、凹部７０の底部１３から吸収体４０に速やかに移行する。ここで、フィルム化とは、表面シート２０の繊維が融着して、表面シート２０の複数の繊維が合体して、多孔質のまたは孔の開いていない膜になることをいう。これにより、着用者の体液が凹部７０の中に滞留している時間を短くすることができる。凹部７０の中に滞留している時間が長くなると、凹部７０の中に滞留している体液が表面シート２０および／またはセカンドシート５０の中を平面方向に拡散し、吸収性物品１から体液が漏れる場合がある。また、これにより、歩いたり座ったりするなどの体の動きおよび寝ていたりするなどの姿勢の変化によって吸収性物品１が傾いて、吸収性物品１の長手方向または幅方向への体液の拡散が速くなったときでも、吸収性物品１から体液が漏れることを抑制できる。
【００２５】
一方、一般に、エンボス加工により吸収性物品に凹部を形成すると、凹部の底の部分で表面シートはフィルム化する。この場合、凹部７０の底部１３の液透過性が低下し、着用者の体液が凹部７０の中に滞留している時間が長くなる。そして、凹部７０の中に滞留している体液が、表面シート２０および／またはセカンドシート５０の長手方向または幅方向に拡散して、吸収性物品１から着用者の体液が漏れ出る可能性がある。とくに、歩いたり座ったりするなどの体の動きおよび寝ていたりするなどの姿勢の変化によって吸収性物品１が傾いて、吸収性物品１の長手方向または幅方向への体液の拡散が速くなったとき、吸収性物品１から体液が漏れる危険性が高くなる。
【００２６】
また、凹部７０の底部１３において、表面シート２０はフィルム化されていないので、凹部７０の底部１３において、表面シート２０が硬くなることを抑制することができる。
【００２７】
また、凹部７０において、表面シート２０の繊維は熱可塑変形している。これにより、表面シート２０およびセカンドシート５０が湿潤状態になっても、凹部７０は維持される。
【００２８】
表面シート２０からセカンドシート５０の内部まで形成された凹部７０は、たとえばピンエンボス加工により形成される。凹部７０は、好ましくは千鳥状に配置されている。凹部７０の開口部分の平面方向の形状は好ましくは円形である。なお、凹部７０の配置は千鳥状に限定されず、たとえばマス目状であってもよい。また、凹部７０の開口部分の平面方向の形状は円形に限定されず、たとえば、凹部７０の開口部分の平面方向の形状は、正方形、長方形、三角形などの他の多角形、星形、楕円形でもよい。凹部７０の開口部分の平面方向の大きさは、すべて同じであってもよいし、吸収性物品１における位置にしたがって異なるようにしてもよい。また、凹部７０の深さは、すべて同じであってもよいし、吸収性物品１における位置にしたがって異なるようにしてもよい。
【００２９】
凹部７０の平面方向の開口部分の直径は、たとえば１．２ｍｍである。千鳥状に配置されている凹部７０において、幅方向に隣接する凹部７０の中心間の距離（ピッチ）は、たとえば３ｍｍであり、長手方向に隣接する凹部７０の中心間の距離（ピッチ）は、たとえば２ｍｍである。
【００３０】
上述したように、表面シート２０は接着剤を使用してセカンドシート５０と接合している。これにより、表面シート２０がセカンドシート５０と熱融着していない温度で、表面シート２０およびセカンドシート５０を厚み方向に加熱圧縮した場合でも、表面シート２０がセカンドシート５０から剥離することを抑制することができる。
【００３１】
表面シート２０をセカンドシート５０に接合させるための接着剤は、好ましくは感圧性接着剤である。感圧性接着剤には、たとえば、スチレン系ブロックポリマーなどの熱可塑性高分子、天然樹脂系または合成樹脂系の粘着付与剤樹脂、パラフィン系オイルなどの可塑性材料がある。スチレン系ブロックポリマーには、スチレン−エチレン−ブタジエン−スチレンブロック共重合体（ＳＥＢＳ）、スチレン−ブタジエン−スチレンブロック共重合体（ＳＢＳ）、スチレン−イソプレン−スチレンブロック共重合体（ＳＩＳ）、スチレン−エチレン−プロピレン−スチレン共重合体（ＳＥＰＳ）などが挙げられる。天然樹脂系の粘着付与剤樹脂には、αピネン、βピネンもしくはジペンテンの共重合体であるテルペン系樹脂、ガムロジン、トール油ロジンもしくはウッドロジンであるロジン系樹脂、またはこれらの水添物やエステルなどが挙げられる。また、合成樹脂系の粘着付与剤樹脂には、脂肪族系（Ｃ５系）石油樹脂、芳香族系（Ｃ９系）石油樹脂、共重合系石油樹脂、水素添加石油樹脂、ＤＣＰＤ系石油樹脂、ピュアーモノマー系石油樹脂等が挙げられる。また、可塑性材料には、粘度を下げるパラフィンオイル系、タック性を上げるナフテンオイル、凝集力を下げたり色や臭いを付与したりするアロマオイルが挙げられる。
【００３２】
また、表面シート２０またはセカンドシート５０に接着剤を均一に塗布してもよいし、所定のパターンに塗布してもよい。接着剤の表面シート２０またはセカンドシート５０への塗布パターンには、幅方向に所定の間隔を開けて平行に並んでいる、長手方向に延びる平行線パターン、幅方向に平行に並んでいる、長手方向に延びる帯状パターン、振幅が幅方向であり長手方向に延びる波線が幅方向に平行に並んでいる波状パターン、長手方向延びるらせんを幅方向に並べたらせん状パターンなどがある。接着剤の塗布坪量は１〜１０ｇ／ｍ2であることが好ましい。これにより、接着剤が全体に分布されて、なおかつ接着剤が存在することによる吸収性物品１の硬質感を減少することができ、吸収性物品１の使用感が良好になる。
【００３３】
裏面シート３０は、吸収体４０で吸収した着用者からの体液が厚さ方向で外側に漏れることを抑制するためのシートである。裏面シート３０には、ポリエチレン、ポリプロピレンなどを主体としたフィルム、通気性の樹脂フィルム、スパンボンドまたはスパンレースなどの不織布に通気性の樹脂フィルムを接合したシートなどを用いることができる。裏面シート３０は、着用時に着用者に対して違和感を生じさせない程度の柔軟性を有することが好ましい。
【００３４】
上述したように、吸収性物品１の長手方向両側には、シール部１２が設けられている。シール部１２は、ヒートエンボス加工などで、表面シート２０、セカンドシート５０および裏面シート３０を厚み方向に加熱圧縮して形成される。シール部１２では、表面シート２０、セカンドシート５０および裏面シート３０が接合されている。
【００３５】
吸収体４０は、着用者から排出された体液を吸収して保持する。吸収体４０は、嵩高であり、型崩れし難く、化学的刺激が少ないことが好ましい。吸収体４０として、たとえば、フラッフ状パルプもしくはエアレイド不織布と高吸収性ポリマー（ＳＡＰ）とからなる吸収体を使用できる。フラッフ状パルプの代わりに、たとえば、化学パルプ、セルロース繊維、レーヨンおよびアセテートなどの人工セルロース繊維を吸収体に使用してもよい。吸収性繊維と高吸収性ポリマーとが全体的に均一に分布した吸収体をティッシュなどの液透過性材料で覆ってもよい。吸収体４０に用いるエアレイド不織布には、たとえば、パルプと熱融着繊維とを熱融着させた、またはパルプをバインダーで固着させた不織布が挙げられる。水溶性高分子が適度に架橋した三次元網目構造を有し、３０〜６０倍の水を吸収するが本質的に水不溶性であり、一旦吸収された水は多少の圧力を加えても離水しない高吸収性ポリマーを、吸収体４０に用いる高吸収性ポリマーとして使用することが好ましい。この高吸収性ポリマーには、たとえば、デンプン系、アクリル酸系、アミノ酸系の粒子状または繊維状のポリマーが挙げられる。吸収体の形状および構造は必要に応じて変えることができる。また、吸収体のサイズや吸収能力などは用途に対応して変動される。
【００３６】
吸収体４０のセカンドシート５０側の面は略平坦であることが好ましい。これにより、表面シート２０およびセカンドシート５０の一部が吸収性物品１の平面方向の面に対して傾くことによって吸収性物品１の長手方向または幅方向への体液の拡散が速くなることを、抑制できる。一方、吸収体４０のセカンドシート５０側の面に段差や盛り上がっている部分を設けた場合、表面シート２０およびセカンドシート５０の一部における吸収性物品１の平面方向の面に対する傾きが大きくなり、吸収性物品１の長手方向または幅方向から体液が漏れる可能性が高くなる場合がある。
【００３７】
吸収性物品１の平面方向における吸収体４０の大きさは、吸収性物品１の平面方向における表面シート２０、セカンドシート５０および裏面シート３０の大きさよりも小さい。また、吸収性物品１の平面方向における吸収体４０の存在領域は、吸収性物品１の平面方向における表面シート２０、セカンドシート５０および裏面シート３０の存在領域の内側である。しかし、吸収性物品１の平面方向における吸収体４０の大きさは、吸収性物品１の平面方向における表面シート２０、セカンドシート５０または裏面シート３０の大きさと同じであってもよい。
【００３８】
シール部１２は、吸収体４０の長手方向の端の長手方向外側に設けられている。これにより、吸収体４０に吸収しきれず拡散した体液がシール部１２でせき止められ、体液が吸収性物品１の長手方向から漏れることを抑制することができる。
【００３９】
サイドシート６０は、表面シート２０の幅方向の両側部に設けられており、長手方向に延びている。サイドシート６０は、表面シート２０と重なる領域６１を有する。サイドシート６０の幅方向内側の端６２は、表面シート２０に固定されておらず、自由端になっている。これにより、着用者が吸収性物品１を着用したとき、サイドシート６０の幅方向内側の端６２の部分が起立し、体液が吸収性物品１の外側へ漏れることを防止するための防漏壁を形成する。サイドシート６０は、疎水性または撥水性を有することが好ましい。サイドシート６０には、たとえば、スパンボンド不織布やＳＭＳ不織布などが使用される。また、サイドシート６０は着用者の肌と接触するため、肌への擦れ刺激を低減できるエアスルー不織布をサイドシート６０に使用することが好ましい。
【００４０】
上述したように、裏面シート３０の表面シート２０と対向する面における反対側の面の上に粘着部８０が設けられている。粘着部８０は、吸収性物品１をシーツなどの下着に固定する。感圧性接着剤を塗布することによって粘着部８０は形成される。粘着部８０を形成するための感圧性接着剤には、たとえば、スチレン系ブロックポリマーなどの熱可塑性高分子、天然樹脂系または合成樹脂系の粘着付与剤樹脂、パラフィン系オイルなどの可塑性材料がある。
【００４１】
次に、図３を参照して、本発明の一実施形態における吸収性物品１の製造方法の概略を説明する。粉砕パルプおよび高吸収性ポリマーの混合物である吸収材２２２を、不図示の粉砕パルプ供給装置からパターンドラム２２０に供給する。パターンドラム２２０の外周部には吸収材を詰める型として凹部２２４が形成されている。パターンドラム２２０の内部は吸引２２６されており、パターンドラム２２０に供給された吸収材２２２は、凹部２２４の中に吸い込まれる。そして、吸収材２２２は圧縮され、吸収体２２８へと成形されることによって、吸収体２２８が作製される。作製された吸収体２２８は、不図示の吸収体カッタによって所定の形状になるように切断される。
【００４２】
次に、帯状の表面シート−セカンドシート複合シート２６２が、吸収体２２８の下に配置される。表面シート−セカンドシート複合シート２６２は、表面シート２０を作製するための表面シート用シートとセカンドシート５０を作製するためのセカンドシート用シートとが重なっている複合シートである。表面シート−セカンドシート複合シート２６２には、表面シート用シートからセカンドシート用シートの内部まで凹部が形成されている。表面シート−セカンドシート複合シート２６２の作製方法は、後に説明する。
【００４３】
サイドシート６０を作製するための一対の帯状のサイドシート用シート２７２がサイドシートロール２７０から供給される。表面シート−セカンドシート複合シート２６２の幅方向両側に、表面シート−セカンドシート複合シート２６２の表面シート用シートと一部重なるように、供給された一対のサイドシート用シート２７２を積層される。
【００４４】
次に、裏面シート３０を作製するための裏面シート用シートが巻き込まれている裏面シートロール２８０から帯状の裏面シート用シート２８２が供給される。そして、裏面シート用シート２８２と表面シート−セカンドシート複合シート２６２とが吸収体２２８を挟むように、裏面シート用シート２８２は表面シート−セカンドシート複合シート２６２に積層される。このようにして、吸収性物品の連続体２６８は形成される。不図示のラウンドシール装置によって、吸収性物品の連続体２６８にシール部を形成した後、カッタ２９０を使用して吸収性物品の連続体２６８を吸収性物品の形状となるように切断して吸収性物品１が作製される。
【００４５】
なお、透液性の表面シートと、表面シートと対向する位置に設けられた不透液性の裏面シートと、表面シートおよび前記裏面シートの間に設けられた吸収体と、表面シートおよび前記吸収体の間に設けられたセカンドシートとを備えた吸収性物品を製造することができれば、吸収性物品の製造方法は、上述の製造方法に限定されない。
【００４６】
次に、図３を参照して、表面シート−セカンドシート複合シート２６２の作製方法概略を説明する。セカンドシート５０を作製するためのセカンドシート用シートが巻き込まれているセカンドシートロール２３０から帯状のセカンドシート用シート２３２が供給される。接着剤塗工装置２４０を使用して、セカンドシート用シート２３２の表面に感圧性接着剤２４２を塗布する。接着剤塗工装置２４０には、たとえば、スロットコーターなどの接触式コーター、ならびにスプレーコーター、カーテンコーターおよびスパイラルコーターなどの非接触式コーターがある。
【００４７】
表面シート２０を作製するための表面シート用シートが巻き込まれている表面シートロール２５０から帯状の表面シート用シート２５２が供給される。そして、供給された表面シート用シート２５２は、セカンドシート用シート２３２の感圧性接着剤２４２の塗布面に積層される。
【００４８】
セカンドシート用シート２３２に表面シート用シート２５２を積層した複合シート２５４は、エンボス加工装置２６０に供給される。エンボス加工装置２６０では、表面シート用シート２５２の繊維の融点に対して５０℃低い温度以上かつ表面シート用シート２５２の繊維の融点未満の温度で、厚み方向に加熱圧縮して表面シート用シート２５２からセカンドシート用シート２３２の内部までの複数の凹部を複合シート２５４に形成する。複合シート２５４を加熱圧縮する温度が、表面シート用シート２５２の繊維の融点に対して５０℃低い温度よりも低い場合、表面シート用シート２５２の繊維は熱可塑変形しない場合があり、複合シート２５４に形成された凹部の形状を維持することが難しい場合がある。また、この場合、着用者の体圧が吸収性物品に印加されたとき、表面シートからセカンドシートの内部までに形成された複数の凹部が潰れてしまい、吸収性物品の体液の吸収が遅くなったり、体液が吸収性物品の中に広がりやすくなったりする場合がある。複合シート２５４を加熱圧縮する温度が、表面シート用シート２５２の繊維の融点以上の場合、複合シート２５４に形成された凹部の底の部分がフィルム化したり、表面シート用シートが硬くなったりする場合がある。凹部の底の部分がフィルム化すると、凹部に溜まっている体液の吸収速度が遅くなったり、凹部に溜まっている体液が拡散して吸収性物品から体液が漏れやすくなる場合がある。
【００４９】
表面シート用シート２５２の繊維の融点とは、表面シート用シート２５２の繊維同士を接合させるバインダー繊維の融点である。たとえば、表面シート用シート２５２の繊維がサイド・バイ・サイド型の複合繊維の場合、表面シート用シート２５２の繊維の融点は、複合繊維の低融点側の樹脂の融点であり、表面シート用シート２５２の繊維が芯鞘型複合繊維の場合、表面シート用シート２５２の繊維の融点は、芯鞘型複合繊維の鞘の部分の樹脂の融点である。
【００５０】
エンボス加工装置２６０は、上段ロール２６４と下段ロール２６６を含む。上段ロール２６４は、半径方向に突出する複数のピンを外周面上に設けた彫刻ロールである。下段ロール２６６は、外周面が平滑であるプレーンロールである。なお、下段ロール２６６を上段ロール２６４の雌型の彫刻ロールとしてもよい。また、下段ロール２６６を弾性ロールとしてもよい。
【００５１】
上段ロール２６４および下段ロール２６６は加熱され得る。上段ロール２６４および下段ロール２６６を加熱する方式には、たとえば、電気加熱方式、誘導加熱方式、熱循環加熱方式、蒸気加熱方式およびガス加熱方式などがある。なお、複合シート２５４を厚み方向に加熱圧縮することができれば、上段ロール２６４および下段ロール２６６の一方のみを加熱するようにしてもよい。
【００５２】
また、厚み方向に加熱圧縮して表面シート用シート２５２からセカンドシート用シート２３２の内部までの複数の凹部を複合シート２５４に形成することができれば、凹部を複合シート２５４に形成する方法はロールエンボス加工に限定されない。たとえば、平板エンボス加工、高周波エンボス加工または超音波エンボス加工で凹部を複合シート２５４に形成してもよい。
【００５３】
たとえば、上段ロール２６４および下段ロール２６６の表面の温度を表面シート用シート２５２の繊維の融点に対して５０℃低い温度以上かつ表面シート用シート２５２の繊維の融点未満の温度にすることによって、表面シート用シート２５２の繊維の融点に対して５０℃低い温度以上かつ表面シート用シート２５２の繊維の融点未満の温度で、複合シート２５４を厚み方向に加熱圧縮することができる。たとえば、表面シート用シート２５２の繊維が、芯鞘型複合繊維であり、芯が２５０〜２６０℃の融点を有するポリエステルであり、鞘が１１５〜１３０℃の融点を有するポリエチレンである場合、上段ロール２６４および下段ロール２６６の表面の温度は、たとえば６０℃以上、１２０℃未満となる。
【００５４】
上段ロール２６４と下段ロール２６６との間を複合シート２５４が通過するとき、上段ロール２６４の加熱されたピンによって、複合シート２５４に凹部が形成される。上段ロール２６４のピンおよび下段ロール２６６の温度は、表面シート用シート２５２の繊維の融点未満の温度であるので、形成された凹部の底の部分で複合シート２５４の表面シート用シート２５２の繊維は融解せず、複合シート２５４の表面シート用シート２５２はフィルム化しない。また、上段ロール２６４のピンおよび下段ロール２６６の温度は、表面シート用シート２５２の繊維の融点に対して５０℃低い温度以上であるので、複合シート２５４がピンに差し込まれたときに表面シート用シート２５２の繊維は軟化して変形し、上段ロール２６４と下段ロール２６６との間を複合シート２５４が通過した後も表面シート用シート２５２の繊維の変形は維持される。
【００５５】
複合シート２５４がエンボス加工装置２６０を通過すると、表面シート用シートからセカンドシート用シートの内部までの凹部が形成されている表面シート−セカンドシート複合シート２６２が作製される。上述したように、作製された表面シート−セカンドシート複合シート２６１は、次の工程で吸収体２２８の下に配置される。
【００５６】
以上の製造方法で作製された吸収性物品１の凹部７０近傍の断面を示す顕微鏡写真を図４に示す。表面シート２０の繊維は、芯が２５０〜２６０℃の融点を有するポリエステルであり、鞘が１１５〜１３０℃の融点を有するポリエチレンである芯鞘型複合繊維である。セカンドシート５０は、化学パルプと、芯が２５０〜２６０℃の融点を有するポリエステルであり、鞘が融点１１５〜１３０℃の融点を有するポリエチレンである芯鞘型複合繊維と、エチレン酢酸ビニル系バインダーとからなる。エンボス加工により厚み方向に表面シート２０およびセカンドシート５０を加熱圧縮するときの温度は１００℃であった。図４に示すように、凹部７０の底部１３において表面シート２０の繊維の線状の形状は維持されている。また、凹部７０において表面シート２０の繊維は、曲がっており、熱可塑変形していることがわかる。さらに、凹部７０の底部１３において表面シート２０の繊維は溶融しておらず、表面シート２０はセカンドシートと熱融着していない。そして、凹部７０の底部１３において表面シート２０は、フィルム化していない。
【００５７】
以上の説明はあくまで一例であり、発明は、上記の実施形態に何ら限定されるものではない。
【実施例】
【００５８】
以下に、実施例に基づいて本発明をより詳細に説明するが、本発明はこれらの実施例によって限定されるものではない。
【００５９】
実施例および比較例について、傾斜時吸収試験を行った。傾斜時吸収試験とは、水平面に対して傾けた試料に所定量の人工経血を注入して、試料から人工経血が漏れるか調べる試験である。試料を傾けることによって、試料に注入された人工経血は、重力により試料の幅方向の端または長手方向の端から漏れやすくなる。したがって、傾斜時吸収試験によって、人工経血が試料からどの程度漏れるかを調べることによって、どの程度、体液が漏れにくい試料であるかを判定することができる。また、吸収性物品の着用中、着用者の姿勢や動きによって吸収性物品は傾く。したがって、傾斜時吸収試験を行うことによって、着用者が姿勢を変えた場合であっても、または着用者が動いた場合であっても、体液が漏れにくい試料であるかを判定することができる。以下、図５および図６を参照して傾斜時吸収試験の方法を詳細に説明する。
【００６０】
（傾斜時吸収試験）
図５に示すように、水平面４４０に対して所定の角度（θ）傾けた板４２０の上に、板４２０の平らな面に沿って、裏面シートが板側になるように試料４２０を配置した。水平面４４０に対する板４２０の角度（θ）を以下、「板の傾斜角」と呼ぶ。図６（ａ）に示すように、試料４１０は、試料４１０の長手方向が水平面４４０に対して垂直になるように配置するか、または、図６（ｂ）に示すように、試料４１０の長手方向が水平面４４０と平行になるように、すなわち、試料４１０の長手方向が水平になるように配置した。試料４１０が板４２０から滑り落ちる場合は、粘着剤を使用して試料４１０を板４２０に固定した。試料４１０のウイング部１１は、板４２０側に折り曲げた。試料の長手方向および幅方向の中央の位置４１２にオートビュレット４３０（Ｍｅｔｒｏｈｍ社製、マルチドジマット７７６）の先端（ビュレット先端径：１．３ｍｍ）を接触させて、オートビュレット４３０から、所定の量の人工経血を所定の注入速度で試料に注入した。注入された人工経血のうち試料から流れ落ちて試料から漏れた人工経血は、板４２０の下方に配置されたシャーレ４５０に回収された。
【００６１】
人工経血を注入した後の試料４１０の重さから人工経血を注入する前の試料４１０の重さを引き算することによって試料４１０に吸収された人工経血の量を算出した。または、人工経血を回収した後のシャーレ４５０の重さから空のシャーレ４５０の重さを引き算することによって試料から漏れた人工経血の量を算出した。傾斜時吸収試験で使用する人工経血は、グリセリン（和光純薬工業（株）製  和光一級）８０ｇ、カルボキシメチルセルロースナトリウム（ＮａＣＭＣ）（和光純薬工業（株）製  化学用）８ｇ、塩化ナトリウム（ＮａＣｌ）（和光純薬工業（株）製  試薬特級）１０ｇ、炭酸水素ナトリウム（ＮａＨＣＯ3）（和光純薬工業（株）製  和光一級）４ｇ、食用色素製剤（光洋プロダック（株）製）：赤色１０２号８ｇ、赤色２号２ｇ、黄色５号２ｇをイオン交換水１０００ｃｃに混合し、溶解することによって作製した。
【００６２】
前記表面シートからセカンドシートの内部までの複数の凹部を形成するときの好適な温度範囲を調べるために、傾斜時吸収試験で注入した人工経血の吸収性物品における吸収速度および吸収性物品の幅方向の拡散長を調べた。
【００６３】
（吸収速度）
傾斜時吸収試験で人工経血の注入を開始してから、表面シートから吸収されることによって表面シートの表面から人工経血が消えるまでの時間を計測した。この計測した時間が吸収速度（秒）となる。
【００６４】
（拡散長）
傾斜時吸収試験で注入した人工経血の拡散領域において、人工経血の拡散領域における吸収性物品の長手方向の端の位置と、人工経血の注入位置との間の距離が拡散長となる。
【００６５】
（試料）
次に、傾斜時吸収試験に使用した試料を説明する。試料には、表面シートおよびセカンドシートからなる試料と、吸収性物品の試料との２種類の試料がある。表面シートおよびセカンドシートからなる試料は、実施例１および比較例１〜５であり、吸収性物品の試料は、実施例２〜５および比較例６〜１３である。
【００６６】
実施例１〜５および比較例６〜８において、板エンボス加工の方法で、２秒間加熱圧縮することによって表面シートおよびセカンドシートに凹部を形成した。吸収性物品を量産するときは、ロールエンボス加工の方法で表面シートおよびセカンドシートに凹部を形成される場合がある。この場合、板エンボス加工の方法の場合に比べて、高い温度でかつ短い時間で表面シートおよびセカンドシートを加熱圧縮することが好ましい。
【００６７】
（表面シートおよびセカンドシートからなる試料）
（１）実施例１
試料の厚さ：１．００ｍｍ
試料の厚さは、ＰＥＡＣＯＣＫ厚み計を使用して、荷重３．０ｇｆ／ｃｍ2の条件で測定した。以下同じ。
（ａ）表面シート
目付：２５ｇ／ｍ2
厚さ：０．５ｍｍ
大きさ：８５ｍｍ×２３０ｍｍ
材質：芯が２５０〜２６０℃の融点を有するポリエステルであり、鞘が１１５〜１３０℃の融点を有するポリエチレンである芯鞘型複合繊維を含む不織布。
繊度：２．８ｄｔｅｘ
（ｂ）セカンドシート
目付：４０ｇ／ｍ2
厚さ：０．４〜０．８ｍｍ
大きさ：５５ｍｍ×２３０ｍｍ
材質：化学パルプと、芯が２５０〜２６０℃の融点を有するポリエステルであり、鞘が融点１１５〜１３０℃の融点を有するポリエチレンである芯鞘型複合繊維と、エチレン酢酸ビニル系バインダーとからなるエアレイド不織布。
（ｃ）凹部
凹部のパターン：千鳥パターン
凹部の穴径：１．２ｍｍ
長手方向のピッチ：２ｍｍ
幅方向のピッチ：３ｍｍ
加熱圧縮温度：１００℃
加熱圧縮時間：２秒
（ｄ）表面シートとセカンドシートを接着する接着剤
材質：スチレン系ホットメルト接着剤
塗布量：５ｇ／ｍ2
【００６８】
（２）比較例１
【表１】
2013111127.tif 000003
【００６９】
（３）比較例２
【表２】
2013111127.tif 000004
【００７０】
（４）比較例３
恒安集団有限公司製の製品「七度空間少女系列純棉日用」から取り出した表面シートからなる試料。
試料の厚さ：０．８０ｍｍ
（ａ）表面シート
材質：スパンレース不織布。
【００７１】
（５）比較例４
ユニ・チャーム株式会社製の製品「センターインコンパクトふわふわタイプ昼用」から取り出した表面シートおよびセカンドシートからなる試料。
試料の厚さ：２．００ｍｍ
（ａ）表面シート
目付：３０ｇ／ｍ2
厚さ：０．７ｍｍ
大きさ：８５ｍｍ×２４０ｍｍ
材質：芯がポリエステルであり、鞘がポリエチレンである芯鞘型複合繊維を含む不織布。
（ｂ）セカンドシート
目付：６５ｇ／ｍ2
厚さ：０．５〜０．９ｍｍ
大きさ：６７ｍｍ×２１５ｍｍ
材質：上層は、芯がポリエステルであり、鞘がポリエチレンである芯鞘型複合繊維の不織布であり、下層は、化学パルプと、芯が２５０〜２６０℃の融点を有するポリエステルであり、鞘が融点１１５〜１３０℃の融点を有するポリエチレンである芯鞘型複合繊維と、エチレン酢酸ビニル系バインダーとからなる複合エアレイド不織布である。
（ｃ）表面シートとセカンドシートを接着する接着剤
材質：スチレン系ホットメルト接着剤
塗布量：１．５ｇ／ｍ2
塗布パターン：スパイラル
【００７２】
（６）比較例５
【表３】
2013111127.tif 000005
【００７３】
（吸収性物品の試料）
（１）実施例２
試料の中央の厚さ：２．９３ｍｍ
（ａ）表面シート
実施例１と同じ。
（ｂ）セカンドシート
実施例１と同じ。
（ｃ）凹部
加熱圧縮温度：８０℃
それ以外、実施例１と同じ。
（ｄ）表面シートとセカンドシートを接着する接着剤
実施例１と同じ
（ｅ）吸収体
材質：粉砕パルプとＳＡＰ（アクリル系高吸収性ポリマー）との混合物をティッシュ（目付：１５ｇ／ｍ2）でサンドイッチ
目付：２５０〜３００ｇ／ｍ2（長手方向の両端側）
３５０〜４００ｇ／ｍ2（長手方向の中央）
厚さ：１．３５〜１．４５ｍｍ（長手方向の両端側）
１．５ｍｍ（長手方向の中央）
【００７４】
（２）実施例３
試料の厚さ：実施例２と同じ。
（ａ）表面シート
実施例２と同じ。
（ｂ）セカンドシート
実施例２と同じ。
（ｃ）凹部
加熱圧縮温度：１００℃
それ以外、実施例２と同じ。
（ｄ）表面シートとセカンドシートを接着する接着剤
実施例２と同じ。
（ｅ）吸収体
実施例２と同じ。
【００７５】
（３）実施例４
試料の厚さ：実施例２と同じ。
（ａ）表面シート
実施例２と同じ。
（ｂ）セカンドシート
実施例２と同じ。
（ｃ）凹部
加熱圧縮温度：１１０℃
それ以外、実施例２と同じ。
（ｄ）表面シートとセカンドシートを接着する接着剤
実施例２と同じ。
（ｅ）吸収体
実施例２と同じ。
【００７６】
（４）実施例５
試料の厚さ：実施例２と同じ。
（ａ）表面シート
実施例２と同じ。
（ｂ）セカンドシート
実施例２と同じ。
（ｃ）凹部
加熱圧縮温度：１２０℃
それ以外、実施例２と同じ。
（ｄ）表面シートとセカンドシートを接着する接着剤
実施例２と同じ。
（ｅ）吸収体
実施例２と同じ。
【００７７】
（５）比較例６
試料の厚さ：実施例２と同じ。
（ａ）表面シート
実施例２と同じ。
（ｂ）セカンドシート
実施例２と同じ。
（ｃ）凹部
加熱圧縮温度：加熱なし。
それ以外、実施例２と同じ。
（ｄ）表面シートとセカンドシートを接着する接着剤
実施例２と同じ。
（ｅ）吸収体
実施例２と同じ。
【００７８】
（６）比較例７
試料の厚さ：実施例２と同じ。
（ａ）表面シート
実施例２と同じ。
（ｂ）セカンドシート
実施例２と同じ。
（ｃ）凹部
加熱圧縮温度：６０℃
それ以外、実施例２と同じ。
（ｄ）表面シートとセカンドシートを接着する接着剤
実施例２と同じ。
（ｅ）吸収体
実施例２と同じ。
【００７９】
（７）比較例８
試料の厚さ：実施例２と同じ。
（ａ）表面シート
実施例２と同じ。
（ｂ）セカンドシート
実施例２と同じ。
（ｃ）凹部
加熱圧縮温度：１３０℃
それ以外、実施例２と同じ。
（ｄ）表面シートとセカンドシートを接着する接着剤
実施例２と同じ。
（ｅ）吸収体
実施例２と同じ。
【００８０】
（８）比較例９
【表４】
2013111127.tif 000006
【００８１】
（９）比較例１０
【表５】
2013111127.tif 000007
【００８２】
（１０）比較例１１
恒安集団有限公司社製の製品「七度空間少女系列純棉日用」
試料の中央の厚さ：４．３５ｍｍ
（ａ）表面シート
比較例３と同じ。
（ｂ）セカンドシート
比較例３と同じ
（ｃ）吸収体
材質：パルプとＳＡＰとの混合物をティッシュ（目付：１９ｇ／ｍ2）でサンドイッチ
目付：３００ｇ／ｍ2
厚さ：３ｍｍ
【００８３】
（１１）比較例１２
ユニ・チャーム株式会社製の製品「センターインコンパクトふわふわタイプ昼用」
試料の中央の厚さ：７．０５ｍｍ
（ａ）表面シート
比較例４と同じ
（ｂ）セカンドシート
比較例４と同じ
（ｃ）表面シートとセカンドシートを接着する接着剤
比較例４と同じ
（ｅ）吸収体
材質：上段は、粉砕パルプとＳＡＰとの混合物をティッシュ（目付：１３．５ｇ／ｍ2）でサンドイッチしたもの。下段はＳＡＰシート。
【００８４】
（１２）比較例１３
【表６】
2013111127.tif 000008
【００８５】
（結果）
板の傾斜角を９０°にし、試料の長手方向が水平面に対して垂直になるように試料を配置し、３ｍｌの人工経血を７ｍｌ／分の注入速度で注入したときの傾斜角度表面シートおよびセカンドシートからなる試料の傾斜時吸収試験の結果を以下の表１に示す。
【００８６】
【表７】
2013111127.tif 000009
【００８７】
板の傾斜角を４５°にし、試料の長手方向が水平面に対して垂直になるように試料を配置し、３ｍｌの人工経血を７ｍｌ／分の注入速度で注入したときの傾斜角度表面シートおよびセカンドシートからなる試料の傾斜時吸収試験の結果を以下の表２に示す。
【００８８】
【表８】
2013111127.tif 000010
【００８９】
板の傾斜角を４５°にし、試料の長手方向が水平になるように試料を配置し、３ｍｌの人工経血を７ｍｌ／分の注入速度で注入したときの傾斜角度表面シートおよびセカンドシートからなる試料の傾斜時吸収試験の結果を以下の表３に示す。
【００９０】
【表９】
2013111127.tif 000011
【００９１】
板の傾斜角を１０°にし、試料の長手方向が水平面に対して垂直になるように試料を配置し、３ｍｌの人工経血を９６ｍｌ／分の注入速度で注入したときの傾斜角度表面シートおよびセカンドシートからなる試料の傾斜時吸収試験の結果を以下の表４に示す。
【００９２】
【表１０】
2013111127.tif 000012
【００９３】
板の傾斜角を１０°にし、試料の長手方向が水平になるように試料を配置し、３ｍｌの人工経血を９６ｍｌ／分の注入速度で注入したときの傾斜角度表面シートおよびセカンドシートからなる試料の傾斜時吸収試験の結果を以下の表５に示す。
【００９４】
【表１１】
2013111127.tif 000013
【００９５】
板の傾斜角を１０°にし、試料の長手方向が水平面に対して垂直になるように試料を配置し、３ｍｌの人工経血を９６ｍｌ／分の注入速度で注入したときの吸収性物品の試料の傾斜時吸収試験の結果を以下の表６に示す。
【００９６】
【表１２】
2013111127.tif 000014
【００９７】
板の傾斜角を１０°にし、試料の長手方向が水平になるように試料を配置し、３ｍｌの人工経血を９６ｍｌ／分の注入速度で注入したときの吸収性物品の試料の傾斜時吸収試験の結果を以下の表７に示す。
【００９８】
【表１３】
2013111127.tif 000015
【００９９】
板の傾斜角を１０°にし、試料の長手方向が水平になるように試料を配置し、７ｍｌの人工経血を９６ｍｌ／分の注入速度で注入したときの吸収性物品の試料の傾斜時吸収試験の結果を以下の表８に示す。
【０１００】
【表１４】
2013111127.tif 000016
【０１０１】
表面シートおよびセカンドシートに凹部を形成するために加熱圧縮したときの温度を変えた試料（実施例２〜５、比較例６〜８）について、板の傾斜角を１０°にし、試料の長手方向が水平になるように試料を配置し、３ｍｌの人工経血を９６ｍｌ／分の注入速度で注入したときの吸収性物品の試料の吸収速度および拡散長の結果を以下の表９に示す。
【０１０２】
【表１５】
2013111127.tif 000017
【０１０３】
以上の傾斜時吸収試験から、表８に示すように、本発明の一実施形態における吸収性物品の一つである実施例３と従来の吸収性物品である比較例９〜１３との中で実施例３のみが、水平面に対して１０°傾けた板の上に、板の平らな面に沿って、吸収性物品の長手方向が水平になるように配置して、表面シートにおける、吸収性物品の長手方向および幅方向の中央の位置に、人工経血を９６ｍｌ／分の注入速度で７ｍｌ注入したとき、表面シートに注入された人工経血が、ウイング部を折り曲げた吸収性物品から流れ落ちることなく、吸収性物品にすべて吸収された。したがって、吸収性物品の幅が１０ｃｍである場合、水平面に対して１０°傾けた板の上に、板の平らな面に沿って、吸収性物品の長手方向が水平になるように配置して、表面シートにおける、吸収性物品の長手方向および幅方向の中央の位置に、人工経血を９６ｍｌ／分の注入速度で７ｍｌ注入したとき、表面シートに注入された人工経血が、ウイング部を折り曲げた吸収性物品から、すなわち、本体部から流れ落ちることなく、吸収性物品にすべて吸収される吸収性物品と、本発明に係る吸収性物品を特定することができる。
【０１０４】
表９に示すように、以上の傾斜時吸収試験から、表面シートの繊維の融点に対して５０℃低い温度以上かつ表面シートの繊維の融点未満の温度である８０℃、１００℃、１１０℃、１２０℃の温度で、厚み方向に加熱圧縮して表面シートからセカンドシートの内部までの複数の凹部を形成することによって、吸収性物品における体液の吸収を速くして、吸収性物品における体液の拡散を小さくできることがわかった。比較例６は、吸収は速く、拡散は比較的小さいものの、表面シートおよびセカンドシートに凹部を確実に形成することができなかった。また、表９から、板エンボス加工の方法で加熱圧縮するときの最適温度は８０℃であることがわかった。したがって、ロールエンボス加工の方法で吸収性物品を量産する場合、８０℃よりも高い温度、たとえば、１００℃で、２秒間よりも短い時間だけ加熱圧縮することが好ましいことがわかった。
【符号の説明】
【０１０５】
１    吸収性物品
１１    ウイング部
１２    シール部
１３    凹部の底
２０    表面シート
３０    裏面シート
４０    吸収体
５０    セカンドシート
６０    サイドシート
６２    サイドシートの幅方向内側の端
７０    凹部
８０    粘着部
２２０    パターンドラム
２３０    セカンドシートロール
２４０    接着剤塗工装置
２５０    表面シートロール
２６０    エンボス加工装置
２６２    表面シート−セカンドシート複合シート
２６４    上段ロール
２６６    下段ロール
２７０    サイドシートロール
２８０    裏面シートロール
２９０    カッタ
【図１】
2013111127.tif 000018
【図２】
2013111127.tif 000019
【図３】
2013111127.tif 000020
【図５】
2013111127.tif 000021
【図６】
2013111127.tif 000022
【図４】
2013111127.tif 000023